(57)【特許請求の範囲】
【請求項１】
白血球含有液から白血球を除去する白血球除去フィルター材であって、該フィルター材は少なくともその表面に非イオン性の親水性部分と塩基性部分とを含む下記式（１）の親水性塩基性基を有しており、該親水性塩基性基において、該親水性部分が該塩基性部分より末端側に位置している白血球除去フィルター材。
式（１）
0004271265.tif 000005
Ｒ1：親水性部分を含む構造
Ｒ2：親水性部分を含む構造又はアルキル基、水素等の親水性部分を有さない構造
【請求項２】
前記親水性部分が親水性塩基性基の最末端に位置している請求項１記載の白血球除去フィルター材。
【請求項３】
前記親水性部分はヒドロキシル基である請求項１又は２記載の白血球除去フィルター材。
【請求項４】
前記塩基性部分は第２級及び／又は第３級アミノ基である請求項１記載の白血球除去フィルター材。
【請求項５】
前記親水性塩基性基はヒドロキシアルキルアミノ基である請求項１記載の白血球除去フィルター材。
【請求項６】
前記ヒドロキシアルキルアミノ基のアルキル部分の炭素数は１以上１０以下である請求項５記載の白血球除去フィルター材。
【請求項７】
親水性塩基性基を有する重合性モノマーをフィルター材の表面に導入している請求項１記載の白血球除去フィルター材
【請求項８】
親水性塩基性基を有する重合性モノマーを構成成分とするポリマーをフィルター材の表面に導入している請求項１記載の白血球除去フィルター材。
【請求項９】
前記ポリマーは親水性塩基性基を含む重合性モノマーと、親水性塩基性基を含まない、その他の重合性モノマーとの共重合体である請求項８記載の白血球除去フィルター材。
【請求項１０】
親水性塩基性基を含む重合性モノマーは（メタ）アクリル酸誘導体である請求項７から９の何れか一項に記載の白血球除去フィルター材。
【請求項１１】
親水性塩基性基を含む重合性モノマー又は親水性塩基性基を含む重合性モノマーを構成成分とするポリマーをグラフト法及び／又はコーティング法によって導入している請求項７または８記載の白血球除去フィルター材。
【請求項１２】
親水性塩基性基を含む化学種とフィルター材を形成する基材の表面の活性基とを結合させることによって該フィルター材の表面に親水性塩基性基を導入している請求項１記載の白血球除去フィルター材。
【請求項１３】
親水性塩基性基を含む化学種はヒドロキシアルキルアミン類である請求項１２記載の白血球除去フィルター材。
【請求項１４】
活性基はエポキシ基、カルボキシル基及び酸ハロゲン化物からなる群から選ばれる少なくとも１種類である請求項１２記載の白血球除去フィルター材。
【請求項１５】
フィルター材の表面積当たりの親水性塩基性基の導入密度は０．１μｅｑ／ｍ2以上１０００μｅｑ／ｍ2未満である請求項１記載の白血球除去フィルター材。
【請求項１６】
フィルター材の表面において、親水性部分の数に対する塩基性部分の数は０．０１以上０．５未満である請求項１記載の白血球除去フィルター材。
【請求項１７】
少なくとも、１）導入口、２）請求項１記載の白血球除去フィルター材を含むフィルター、及び３）導出口を含む装置を用い、導入口から血液製剤の白血球含有液を注入し、導出口から該フィルターで濾過された液を回収することからなる、血液製剤の白血球含有液から白血球を除去する方法。
【請求項１８】
白血球含有液は赤血球を１×１０9個／ｍＬ以上の濃度で含有する赤血球製剤である請求項１７記載の白血球除去方法。
【請求項１９】
赤血球製剤は濃厚赤血球製剤である請求項１８記載の白血球除去方法。
【請求項２０】
濃厚赤血球製剤は血漿タンパク濃度が２５ｇ／Ｌ以下である請求項１９記載の白血球除去方法。
【発明の詳細な説明】
技術分野
本発明は、全血製剤又は濃厚赤血球製剤等の白血球含有液から白血球を除去するための白血球除去フィルター材、及びその白血球除去フィルター材を用いた白血球の除去方法に関する。
背景技術
従来、輸血の分野においては、供血者から採血した血液に抗凝固剤を添加した全血製剤を輸血する、いわゆる全血輸血に加えて、全血製剤から受血者が必要とする血液成分を分離し、その血液成分を輸注する、いわゆる成分輸血が一般的に行われている。成分輸血には、受血者が必要とする血液成分の種類により、赤血球輸血、血小板輸血、血漿輪血などがあり、これらの輸血に用いられる血液成分製剤には、赤血球製剤、血小板製剤、血漿製剤などがある。また、近年、血液製剤中に含まれている混入白血球を除去してから血液製剤を輸血する、いわゆる白血球除去輸血が普及してきている。これは、輸血に伴う頭痛、吐き気、悪寒、非溶血性発熱反応などの比較的軽微な副作用や、受血者に深刻な影響を及ぼすアロ抗原感作、ウィルス感染、輸血後GVHDなどの重篤な副作用が、主として輸血に用いられた血液製剤中に混入している白血球が原因で引き起こされることが明らかにされたためである。
頭痛、吐き気、悪寒、発熱などの比較的軽微な副作用を防止するためには、血液製剤中の白血球を、残存率が10-1〜10-2以下になるまで除去すればよいと言われている。また、重篤な副作用であるアロ抗原感作やウィルス感染を防止するためには、白血球を残存率が10-4〜10-6以下になるまで除去すればよいと言われている。
血液製剤から白血球を除去する方法には、大きく分けて遠心分離機を用いて血液成分の比重差を利用して白血球を分離除去する遠心分離法と、繊維素材や、連続気孔を有する多孔質体などの多孔質素子からなるフィルター材を用いて白血球を除去するフィルター法の２種類がある。フィルター法は、白血球除去能に優れていること、操作が簡便であること、及びコストが安いことなどの利点を有するため現在普及してきている。さらに、フィルター法の中でも、フィルター材として不織布や連続気孔を有する多孔質体を用いて白血球を粘着又は吸着により除去する方法は、白血球除去能が特に優れていることから現在最も普及している。
上記の繊維素材や多孔質体などのフィルター材による白血球除去の機構は、主としてフィルター材表面と接触した白血球が、フィルター材表面に粘着又は吸着されることによるとされている。従って、従来のフィルター材における白血球除去能の向上のための手段として、フィルター材と白血球との衝突頻度を高めること、即ち繊維径やフィルター材の細孔径を小さくしたり、フィルター装置内におけるフィルター材の充填密度を高めることなどの検討が行われてきた。しかしながら、全血製剤又は濃厚赤血球製剤のように、製剤中に高い割合で赤血球を含む製剤については、上記の手段のみを用いて白血球除去能の向上を図るには限界があった。即ち、白血球のフィルター材への接触頻度を高めるに伴い、製剤中に高濃度で存在する赤血球のフィルター材への接触頻度及び通液抵抗も高まり、処理時間の延長や赤血球膜の破壊に伴う溶血が生じる等の問題があった。
一方、フィルター材の表面化学性状に着目した検討もなされている。ＪＰ−Ａ−１／２４９０６３号は、親水性かつ負荷電の表面を有するフィルター材を開示しており、ＷＯ８７／０５８１２号は、非イオン性親水基と塩基性含窒素官能基を有し、塩基性含窒素官能基を０．２重量％以上４．０重量％未満含有するフィルター材を開示している。しかしながら、上記の技術は粘着性の高い細胞として知られる血小板の通過率を向上させつつ白血球除去能を維持することを目的としており、白血球除去能をさらに向上させることは困難であった。また、ＥＰ，０５００４７２，Ａ２に開示された技術は、赤血球製剤から白血球及び血小板を除去するに際し、ゼータ電位が正のフィルター材を用いることによって良好な赤血球の通過性を維持しつつ血小板の除去率を高めることを目的とした技術であり、白血球の除去率を向上させることを目的としたものではなかった。また、ＪＰ−Ａ−６／２４７８２号は、塩基性官能基と非イオン性親水基を有し、塩基性官能基の非イオン性親水基に対するモル比が０．６以上６未満であり、かつ塩基性官能基を５×１０-5ｍｅｑ／ｍ2以上０．１ｍｅｑ／ｍ2未満の密度で有するフィルター材を開示している。しかしながら、このフィルター材は赤血球の付着抑制効果が充分でなく、白血球の除去能を安定して向上させることが困難であった。
発明の開示
本発明の第一の目的は、赤血球の付着を抑制し、白血球に対する親和性が極めて高く、白血球除去能が格段に高い白血球除去フィルター材、及び白血球含有液の流れが良好で、しかも血液適合性に優れる白血球除去フィルター材を提供することにある。このフィルター材は、少なくともその表面に非イオン性の親水性部分と塩基性部分とを含む親水性塩基性基を有しており、該親水性塩基性基において、該親水性部分が該塩基性部分より末端側に位置している白血球除去フィルター材である。本発明者らは、かかる白血球除去フィルター材を用いれば、上記第一の目的を達成できることを見出した。
即ち、本発明は白血球含有液から白血球を除去する白血球除去フィルター材であって、該フィルター材は少なくともその表面に非イオン性の親水性部分と塩基性部分とを含む親水性塩基性基を有しており、該親水性塩基性基において、該親水性部分が該塩基性部分より末端側に位置している白血球除去フィルター材に関する。
本発明の第二の目的は、全血製剤又は濃厚赤血球製剤等の白血球含有液から、赤血球付着を抑制しつつ白血球を非常に高い効率で除去する方法を提供することである。本発明者らは、少なくとも導入口、本発明の白血球除去フィルター材を適切に配置したフィルター、及び導出口を含む装置を用い、導入口から白血球含有液を注入し、導出口から該フィルターで濾過された液を回収することによって、上記第二の目的を達成できることを見出した。
即ち、本発明は少なくとも、１）導入口、２）請求項１記載の白血球除去フィルター材を含むフィルター、及び３）導出口を含む装置を用い、導入口から白血球含有液を注入し、導出口から該フィルターで濾過された液を回収することからなる、白血球含有液から白血球を除去する方法に関する。
【図面の簡単な説明】
図１は本発明の白血球除去フィルター材で血液を濾過した後の、フィルター材の電子顕微鏡写真である。
図２は血液を濾過した後の、多量の赤血球が付着したフィルター材の電子顕微鏡写真である。
本発明を実施するための最良の形態
本発明の白血球除去フィルター材とは、フィルター材を形成する基材と該基材の表面に親水性塩基性基を有し、かつ親水性部分が塩基性部分より親水性塩基性基の末端側に位置したフィルター材である。また、本発明のフィルター材の表面において、親水性塩基性基の末端側に少なくとも１つ以上の親水性部分を有してさえいれば、親水性塩基性基の末端側ではない部分に親水性部分を有していても本発明のフィルター材の形態に含まれるものである。ここで、「基材の表面に親水性塩基性基を有している」とは、親水性塩基性基を含むモノマーやポリマーが共有結合、イオン結合、物理吸着、包埋、沈殿不溶化等のあらゆる公知の方法によってフィルター材を形成する基材の表面に脱落しないように導入されていることを言うか、あるいは親水性塩基性基を有する高分子材料でフィルター材を形成する基材が形成され、その基材の表面に、親水性塩基性基が存在していることを言う。いずれの場合も本発明の白血球除去フィルター材の形態に含まれるものである。
さらに本発明で言う「親水性塩基性基」の末端側とは、フィルター材表面の化学構造式において、親水性塩基性基を保持している部分（以下、保持部分とも言う）から塩基性部分までの距離（長さ）より長い位置の部分を言う。ここで保持部分とは、親水性塩基性基がフィルター材を形成する基材に接触している部分を言う。具体的には、例えば、親水性塩基性基そのもの、又は親水性塩基性基を含むモノマーやポリマーを、フィルター材を形成する基材に共有結合やイオン結合等により導入した場合には、基材との結合部分を保持部分とする。また、親水性塩基性基を含む重合性モノマーを構成成分とするポリマーを、フィルター材を形成する基材の表面にコーティング等により物理吸着的に導入した場合には、該ポリマーの主鎖を保持部分とする。また、側鎖として親水性塩基性基を有する高分子材料でフィルター材を形成している場合には、該高分子材料の主鎖に側鎖が結合している部分を保持部分とする。
即ち、本発明の白血球除去フィルター材とは、フィルター材を血液と接触させたときに、塩基性部分よりも血液中に含まれている赤血球や白血球等の血球細胞とより接触しやすい位置に、少なくとも１つ以上の親水性部分を配置した、特定構造の親水性塩基性基を表面に有するフィルター材である。
このような構造的特徴を有する親水性塩基性基をフィルター材表面に導入することによって、驚くべきことに赤血球の付着を抑制する効果が認められ、かつ白血球に対して極めて高い親和性を有し、さらに血液の処理時間の延長も見られない白血球除去フィルター材が得られることを見出した。本発明の白血球除去フィルター材に赤血球がほとんど付着しないことは、図１に示す電子顕微鏡写真からも明らかであろう。
一方、本発明者らが本発明のような親水性塩基性基は有さないが、親水性部分と塩基性部分とを独立して表面に有するフィルター材、具体的にはジアルキルアミノ基を有する重合性モノマーとヒドロキシル基を有する重合性モノマーからなり、ジアルキルアミノ基を有する重合性モノマーの含量が高いポリマーをコーティングしたフィルター材で、特に血漿タンパク濃度が少ない濃厚赤血球製剤を濾過する検討を行ったところ、処理時間の延長や白血球除去能が低下する現象が観察された。このような現象の見られたフィルター材を電子顕微鏡で観察したところ、図２に示すように、フィルター材表面に多量の赤血球が付着しているのが観察された。全血製剤や濃厚赤血球製剤のような赤血球製剤には白血球に比較して約１０００倍の量の赤血球が含まれており、多量の赤血球がフィルター材に付着することでフィルター材の細孔を閉塞し、処理時間が延長してしまったと考えられる。また、本来白血球を吸着すべきフィルター材の吸着座席にも赤血球が付着し、白血球除去能が低下してしまったと考えられる。また、上述したポリマーにおいて、ジアルキルアミノ基含量を少なくすると赤血球の付着は抑制することができるが、白血球除去能を期待通りに向上させることが困難であることも知見として得られた。
本発明の白血球除去フィルター材が、このような非常に優れた性能を発揮した理由は未だに明らかとなっていないが、以下のような作用機序によると考えられる。ヒドロキシル基やポリエチレンオキシド鎖等の非イオン性の親水性部分を表面に有する材料は血球細胞の付着を抑制する傾向にある。一方、塩基性部分はその正荷電により細胞を静電的作用によって吸着することができる。このような非イオン性の親水性部分を、塩基性部分よりも細胞との接触頻度が高い親水性塩基性基の末端側に配置することにより、塩基性部分での赤血球の付着を抑制したものと考えられる。一方、白血球は赤血球に比較して粘着しやすい性質があり、さらに白血球は赤血球より大きめの細胞であるため塩基性部分による静電引力的な作用を受けやすく、その結果、白血球は塩基性部分で効率良く、かつ選択的に吸着されたものと考えられる。
さらに本発明の親水性塩基性基を表面に有するフィルター材は、白血球に対する親和性が極めて高く、一旦フィルター材に吸着した白血球が脱着するのを抑制する効果があると考えられる。これは、赤血球の付着をほとんど起こさない、即ち赤血球付着による影響を排除した実験系において、本発明の親水性塩基性基を表面に有するフィルター材とジアルキルアミノ基のような塩基性基を表面に有するフィルター材とを比較したところ、フィルター材表面における親水性塩基性基と塩基性基の導入密度をほぼ等しくしたにもかかわらず、本発明の親水性塩基性基を表面に有するフィルター材の方が白血球除去能が有意に高かったことから推察できる。
即ち、赤血球の付着、さらにその赤血球付着に起因すると考えられる白血球除去能の低下及び処理時間の延長を起こさず、かつ白血球に対する親和性を格段に向上させるためには、本発明で見出した、特定構造の親水性塩基性基をフィルター材の表面に導入することが極めて重要なのである。
さらに本発明の親水性塩基性基において、親水性部分が該親水性塩基性基の最末端に位置していることがより好ましい。親水性部分を親水性塩基性基の最末端に配置することによって、さらに赤血球の付着を抑制する効果が高まる傾向にあるからである。
また、本発明の白血球除去フィルター材は血液適合性に関しても優れていることを見出した。ヒドロキシル基等の非イオン性の親水性部分は補体活性化を誘発しやすいが、本発明の白血球除去フィルター材では補体活性化がほとんど見られなかった。また、第VIII因子に代表される凝固因子の吸着も少なく、さらに溶血もほとんど起こさず、極めて良好な血液適合性を有していた。
本発明で言う非イオン性の親水性部分とは、極めてイオン化し難く、親水性の高い形態の構造を有する部分を言う。非イオン性の親水性部分を導入するとフィルター材の表面は血液と接触したときに濡れ易くなるため、血液の片流れを防止する効果があり、この結果、フィルター材における血液の流れ面積が増加し、フィルター材の白血球除去能向上にも寄与することができる。
本発明で言う非イオン性の親水性部分として、具体的にはヒドロキシル基、アミド基、エーテル基、ニトロ基、ニトロソ基、スルホキシド基、スルホニル基、ホスホリル基、ホスホ基、カルボキサミド、スルホンアミド、チオ酸アミド、シアノ基、シアナート、チオシアナート、イソチオシアナートなどが挙げられる。この中でも特に化学的に安定でかつ親水性の高い、ヒドロキシル基、アミド基、又はエーテル基として、エチレンオキシド単位の繰り返し数が２以上１０以下のポリエチレンオキシド鎖が好ましく、ヒドロキシル基が最も好ましい。
本発明で言う塩基性部分とは、正の荷電を有する部分を言う。塩基性部分は正の荷電を有しているため、生理的条件下で負に荷電している白血球を静電的な相互作用によって吸着するのに効果があり、白血球に対する親和性を向上させることができる。
本発明で用いることのできる塩基性部分として、具体的には第２級アミノ基、第３級アミノ基、及び第４級アンモニウム基、ピロール、ピラゾール、ピロリジン、ピペリジン等の骨格を有する含窒素複素環基が挙げられる。この中でも第２級及び第３級アミノ基は化学的に安定で、かつ医療用具としての安全性が高いという点で好ましい。
本発明で言う親水性塩基性基としては、前述した非イオン性の親水性部分と塩基性部分を含む構造の官能基であり、より具体的には下記の式（１）又は（２）で表される構造の官能基を言う。
式（１）
0004271265.tif 000002
Ｒ1：親水性部分を含む構造
Ｒ2：親水性部分を含む構造又はアルキル基、水素等の親水性部分を有さない構造
このような親水性塩基性基の中でも、正荷電の窒素原子に炭素原子を介して少なくとも１個以上のヒドロキシル基が結合した、モノヒドロキシアルキルアミノ基、ビス（ヒドロキシアルキル）アミノ基、あるいはトリス（ヒドロキシアルキル）アミノ基が好ましく、さらにヒドロキシアルキルアミノ基構造におけるアルキル部分の炭素数は１以上１０以下であることが好ましく、１以上５以下であることがさらに好ましい。
本発明の親水性塩基性基を、フィルター材を形成する基材の表面に導入する方法は特に限定はなく、公知の様々な方法を用いることができる。例えば、放射線グラフトやプラズマグラフトなどのグラフト法によって親水性塩基性基を有するモノマーを導入する方法、または親水性塩基性基を有するポリマーをコーティングする方法、基材表面の活性基と親水性塩基性基を有するモノマーやポリマー等の化学種とを反応させる方法、等が挙げられる。
グラフト法又はポリマーコーティング法に用いることのできる親水性塩基性基を有する重合性モノマーとしては、Ｎ−モノ（ヒドロキシアルキル）アミノエチル（メタ）アクリレート、Ｎ，Ｎ−ビス（ヒドロキシアルキル）アミノエチル（メタ）アクリレート、Ｎ−モノ（ヒドロキアルキル）アミノ−２−ヒドロキシプロピル（メタ）アクリレート、Ｎ，Ｎ−ビス（ヒドロキシアルキル）アミノ−２−ヒドロキシプロピル（メタ）アクリレート、Ｎ−（メトキシポリオキシエチル）アミノエチル（メタ）アクリレート、Ｎ，Ｎ−ビス（メトキシポリオキシエチル）アミノエチル（メタ）アクリレートなどの（メタ）アクリル酸誘導体、Ｎ−ヒドロキシアミノスチレンなどのスチレン誘導体、Ｎ−（ヒドロキシアルキル）アミノエチレン等のビニル誘導体などが挙げられる。なお、本明細書中で（メタ）アクリレートとはアクリレート又はメタアクリレートを表し、（メタ）アクリル酸とはアクリル酸又はメタアクリル酸を表すものとする。ここに例示したモノマーの中でも、合成のし易さ、及び取扱い性に優れるなどの理由により、（メタ）アクリル酸の誘導体が好ましく、さらにモノ（ヒドロキシアルキル）アミノ基又はビス（ヒドロキシアルキル）アミノ基を有する（メタ）アクリル酸の誘導体であることがより好ましい。
グラフト法又はポリマーコーティング法によってフィルター材を形成する基材の表面を改質する場合、親水性塩基性基を有さない、その他の重合性モノマーを導入してもよい。その他の重合性モノマーとしては特に限定はなく、如何なるものも用いることができるが、取扱い性に優れる等の理由により、ヒドロキシエチル（メタ）アクリレート、メチル（メタ）アクリレートに代表される（メタ）アクリル酸誘導体が好ましい。
さらに親水性塩基性基を有する重合性モノマーとその他の重合性モノマーを構成成分とするポリマーを用いてコーティングを行う場合、ポリマーはランダム共重合体、ブロック共重合体、交互共重合体など、あらゆる共重合体を使用することができるが、重合のし易さからランダム共重合体がより好ましい。また、上記の共重合体を構成する重合性モノマーの種類は特に限定ないが、製造のし易さ等の理由により、２種又は３種の重合性モノマーからなる共重合体が好ましい。
本発明の白血球除去フィルター材の表面に親水性塩基性基を導入する別の方法として、エポキシ基やカルボキシル基、酸ハロゲン化物等の活性基を予め表面に有する基材に、ジエタノールアミンに代表されるヒドロキシアルキルアミン類等の親水性塩基性基を有する化学種を反応させることにより親水性塩基性基を導入する方法が挙げられる。また、基材の表面に予めこのような活性基が存在しない場合には、活性基を有するモノマー、例えばグリシジル（メタ）アクリレートや（メタ）アクリル酸をγ線、電子線等による放射線グラフト法で基材の表面に導入したり、あるいは上記の活性基を有するモノマーを構成成分とするポリマーを合成し、このポリマーをコーティングする等の方法によって、基材の表面に活性基を導入してもよい。
上述した様々な方法の中でも、グラフト法、ポリマーコーティング法は操作が比較的簡便であるため好ましく、特にポリマーコーティング法は製造性に優れるため、より好ましい導入方法である。
本発明の白血球除去フィルター材の表面における親水性塩基性基の導入密度は０．１μｅｑ／ｍ2以上１０００μｅｑ／ｍ2未満であることが好ましい。親水性塩基性基の導入密度が０．１μｅｑ／ｍ2未満であると白血球除去能が低下する傾向にあり好ましくない。一方、１０００μｅｑ／ｍ2を超えるとコストが高くなるため好ましくない。より好ましくは０．２μｅｑ／ｍ2以上１００μｅｑ／ｍ2未満、更に好ましくは０．５μｅｑ／ｍ2以上３０μｅｑ／ｍ2である。
本発明におけるフィルター材表面の親水性塩基性基の導入密度は、Ｘ線光電子分光法（ＸＰＳ）、オージェ電子分光法（ＡＥＳ）、２次イオン質量分析法（ＳＩＭＳ）、多重全反射フーリエ変換赤外線分光法（ＡＴＲ−ＦＴＩＲ）等の公知の方法で測定することができる。また、フィルター材表面を適当な方法を用いて抽出し、その抽出物質に含まれる親水性塩基性基を核磁気共鳴スペクトル法（ＮＭＲ）等の公知の方法を用いて測定してもよい。さらに、酸塩基滴定や色素吸着法から親水性塩基性基の導入密度を求めてもよい。以上のような様々な方法の中でも色素吸着法は操作が簡便なため好ましい。色素吸着法とは、負の荷電を有するトリパンブルーのような色素を親水性塩基性基中の塩基性部分に吸着させ、その吸着量又は吸光度の変化量からフィルター材表面にある親水性塩基性基の量を定量化する方法である。より具体的にはトリパンブルーを含む、ｐＨが約６の水溶液を調製してこれを元液とする。次にこの元液をフィルター材に適当量含浸させ、１６時間以上室温下で接触させた後、元液をフィルター材に含浸させた後の上清液を波長５７８ｎｍの可視光で測定し、元液と上清液の吸光度の差からフィルター材単位重量当たり、又はフィルター材単位表面積当たりの導入密度を算出する。
なお、色素吸着法や前述したその他の様々な方法によってフィルター材単位重量当たりの親水性塩基性基の導入密度を算出し、これをフィルター材単位表面積当たりの導入密度に変換する場合には、水銀圧入法によってフィルター材単位重量当たりの表面積を測定し、この値でフィルター材単位重量当たりの親水性塩基性基の導入密度を除すことによって求めることができる。水銀圧入法によるフィルター材単位重量当たりの表面積は以下の手順によって測定される。まず、実質的に均一と思われるフィルター材の部分から適当量サンプリングを行い、その重量（Ｗ）を測定する。次に水銀ポロシメーター（ポアサイザー９３１０  ＰＣ２Ａ型  株式会社島津製作所（日本）、又はこれと同等の装置）にサンプリングしたフィルター材をセットし、０．１〜１８０ｐｓｉａの圧力範囲で表面積（Ａ）を測定し、次式（Ｉ）からフィルター材単位重量当たりの表面積を求める。
単位重量当たりの表面積＝Ａ／Ｗ（ｍ2／ｇ）        （Ｉ）
ただし、フィルター材の３箇所以上からサンプリングを行い、サンプリングした各箇所について求めた値の平均値をフィルター材単位重量当たりの表面積とする。
本発明の白血球除去フィルター材の表面において、非イオン性の親水性部分の数に対する塩基性部分の数は０．０１以上０．５未満であることが好ましい。親水性部分に対する塩基性部分の数が０．０１未満であると、充分な白血球除去能の向上効果が得られない虞れがあるため好ましくない。また、親水性部分の数に対する塩基性部分の数が０．５を超えると赤血球の付着量が増える傾向にあるため好ましくない。より好ましい親水性部分の数に対する塩基性部分の数は０．０３以上０．３未満である。ただし、非イオン性の親水性部分がポリエチレンオキシド鎖である場合には、エチレンオキシド鎖の繰り返し単位によらず、即ちポリエチレンオキシド鎖の長さにかかわらず、ポリエチレンオキシド鎖１本を１つの親水性部分として捉えることとする。
本発明におけるフィルター材を形成する基材としては、メルトブロー法、フラッシュ紡糸法又は抄造法などによって製造された不織布の他、紙、織布、編布等の繊維や連続した細孔を有する多孔質体（スポンジ状構造物）、多孔膜などが挙げられる。この中でも不織布又は多孔質体は、白血球を効率良く除去できる構造を有しているため好ましい。
フィルター材を形成する基材が繊維からなる場合、その素材としては、ポリアミド、ポリエステル、ポリアクリロニトリル、ポリトリフルオロエチレン、ポリメチルメタアクリレート、ポリスチレン、ポリエチレン、ポリプロピレンなどの合成繊維や、セルロースなどの再生繊維や精製繊維、セルロースアセテートなどの半合成繊維、麻、綿、絹などの天然繊維、ガラス繊維などの無機繊維を挙げることができる。この中でも製造のし易さ、取扱いのし易さなどの観点からポリエステル、ポリプロピレン、ポリエチレンなどの合成繊維、セルロースなどの再生繊維又は精製繊維がより好ましい。
さらに、繊維を基材とする場合、ほぼ均一な繊維径を有する繊維からなる基材であってもよいし、ＷＯ９７／２３２６６号に開示されているような、繊維径の異なる、複数種の繊維が混繊された形態の基材であってもよい。
また、こられの繊維は平均繊維径が０．０１μｍ以上３．０μｍ未満であることが好ましい。平均繊維径が０．０１μｍ未満であると繊維としての機械的強度が低く、フィルター材を安定して製造することができない虞れがあるため好ましくない。平均繊維径が３．０μｍ以上であると白血球との接触頻度が低く、本発明の効果が発揮されない虞れがあるため好ましくない。より好ましい平均繊維径は０．１μｍ以上２．０μｍ未満である。なお、ここで言う繊維の平均繊維径とは、以下の手順によって求められる。白血球除去フィルター材又は該フィルター材を形成する繊維基材から実質的に均一と認められる部分をサンプリングし走査型電子顕微鏡などを用いて写真に撮る。サンプリングに際しては、材料を一辺が０．５ｃｍ程度の正方形によって区分し、その中から６ヶ所をランダムにサンプリングする。またサンプリングした各区分について３ヶ所以上、好ましくは５ヶ所以上を拡大倍率２０００倍以上で写真に撮る。この写真の上に０．１ｍｍから１０ｍｍ程度の等間隔で縦及び横に線を引いた格子状の透明なシートを載せ、縦線と横線の交点、即ち格子点にある繊維について繊維軸に対して直角方向の繊維の幅を測定し、これを繊維径とする。このような測定を５０本以上、好ましくは１００本以上の繊維について測定し、その平均値を平均繊維径とする。ただし、複数の繊維が重なり合っており、他の繊維の陰になってその幅が測定できない場合、また複数の繊維が溶融するなどして太い繊維になっている場合等々の場合にはこれらのデータは削除する。
フィルター材を構成する基材が多孔質体又は多孔膜である場合、その素材としてはポリアクリロニトリル、ポリスルホン、セルロース、セルロースアセテート、ポリビニルホルマール、ポリエステル、ポリ（メタ）アクリレート、ポリウレタンなどを例示することができる。また、多孔質体又は多孔膜の平均孔径は１μｍ以上３０μｍ未満であることが好ましい。平均孔径が１μｍ未満であると、赤血球の通過抵抗に起因する処理時間の延長が起こる虞れがあるため好ましくない。平均孔径が３０μｍを超えると、白血球との衝突頻度が低下し、本発明の効果が発揮されない虞れがあるため好ましくない。より好ましい平均孔径は５μｍ以上１５μｍ未満である。なお、ここで言う平均孔径とは、水銀圧入法で測定した値である。即ち、水銀圧入圧０．１ｐｓｉａの時の水銀圧入量を０％、水銀圧入圧１８０ｐｓｉａの時の水銀圧入量を１００％としたときの、５０％の水銀圧入圧に相当する細孔径を平均孔径とする。
本発明の第二の目的は、全血製剤又は濃厚赤血球製剤等の白血球含有液から、赤血球付着を抑制しつつ白血球を非常に高い効率で除去する白血球除去方法を提供することである。本発明者らが鋭意検討を重ねた結果、少なくとも導入口と導出口を有する容器内に本発明の白血球除去フィルター材を適切に充填した装置で白血球含有液を濾過し、濾過された液を回収することによって、上記第二の目的を達成できることを見出した。
本発明の白血球除去フィルター材を充填した装置で濾過する白血球含有液としては、全血製剤、濃厚赤血球製剤、濃厚血小板製剤などが挙げられる。このような白血球含有液を、本発明の白血球除去フィルター材を充填した装置で濾過することによって白血球を効率よく除去することができ、さらに全血製剤又は濃厚赤血球製剤などの、赤血球を１×１０9個／ｍＬ以上の濃度で含む赤血球製剤に対しては、赤血球の付着をも抑制する、良好な結果を与えることができる。
また、赤血球製剤の中でも血漿タンパク濃度が２５ｇ／Ｌ以下、さらには１０ｇ／Ｌ以下の濃厚赤血球製剤を本発明の白血球除去フィルター材を充填した装置を用いて濾過すると、特に赤血球付着抑制に関して顕著な効果を発揮することができる。
本発明の白血球除去フィルター材を充填した装置を用いて、病院のベッドサイドで輸血を行うと同時に白血球を除去する場合は１ｇ／分以上１５ｇ／分未満の速度で白血球含有液を濾過することが好ましい。一方、本発明の白血球除去フィルター材を充填した装置を用いて、血液センター等で輸血用の血液製剤から白血球を除去する場合は１５ｇ／分以上５０ｇ／分未満の速度で白血球含有液を濾過することが好ましい。
また、自己免疫疾患等の体外循環療法において、本発明の白血球除去フィルター材を充填した装置を用いることによって白血球を除去することもできる。
以上述べたように、本発明の白血球除去フィルター材は白血球との親和性が極めて高く、かつ赤血球付着を抑制する効果も有するため、高い白血球除去能と良好な血液流れ性を達成することができる。また、極めて優れた血液適合性を有するため、医療用具材料として申し分のない安全性を確保することができる。
以下実施例に基づき本発明をさらに詳細に説明するが、本発明の範囲はこれらの実施例にのみ限定されるものではない。
実施例１
トルエン（純度９９％（ＧＣ）、和光純薬工業社製）中に、グリシジルメタクリレートを１ｍｏｌ／Ｌの濃度になるように加え、更にこの溶液に、ジエタノールアミンを１．１ｍｏｌ／Ｌの濃度になるよう、発熱しない程度に徐々に滴下しながら加え、全量を５００ｍＬとした。重合禁止剤としてヒドロキノンモノメチルエーテル（ＭＥＨＱ）を０．００５ｍｏｌ／Ｌの濃度になるように加えた後、６０℃で６時間反応させた。反応終了後の溶液を、減圧蒸留、分別抽出、さらに液体クロマトグラフィー等によって精製し、親水性塩基性基であるヒドロキシエチルアミノ基を有する、Ｎ，Ｎ−ビス（ヒドロキシエチル）アミノ−２−ヒドロキシプロピルメタクリレート（以下、ＧＡと言う）を合成した。
次に、エタノール（特級）中に、上記のＧＡと２−ヒドロキシエチルメタクリレート（以下、ＨＥＭＡと言う）からなるポリマーを通常の溶液ラジカル重合によって合成した。重合条件としては、エタノール中のモノマー濃度を１ｍｏｌ／Ｌとし、重合開始剤としてＶ−６５（和光純薬工業社製）を０．０１ｍｏｌ／Ｌの濃度となるように加え、窒素雰囲気下５０℃で、４．５時間重合させた。重合終了後の反応液を蒸留水に滴下してポリマーを析出させ、その後凍結乾燥させた。得られたポリマー中のＧＡ含量を酸塩基滴定により測定したところ、該ポリマーは約５ｍｏｌ％のＧＡ成分を含有していた（以下、このポリマーをＨＧＡ−５と言う）。
メルトブロー法によって製造された、平均繊維径が約１．８μｍと約１．２μｍのポリエステル製不織布を、血液の導入口と導出口を有し、有効濾過断面積が６７ｍｍ×６７ｍｍの容器に、充填密度が約０．２０ｇ／ｃｍ3となるように充填した。平均繊維径が約１．８μｍの不織布を血液の導入口側に厚み約１．５ｍｍで配置し、その下層に平均繊維径が約１．２μｍの不織布を厚み約３．０ｍｍで配置した。ＨＧＡ−５ポリマーを０．１重量％の濃度で溶解させたエタノール液をこの容器に充填し、１分間静置した。その後窒素ガスによって余分な液を吹き飛ばし、さらに４５℃で１６時間真空乾燥させることによってフィルター装置を作製した。作製したフィルター装置内の白血球除去フィルター材は、その表面に１．７μｅｑ／ｍ2の平均導入密度で親水性塩基性基を有していた。
４００ｍＬの血液に抗凝固剤として５６ｍＬのＣＰＤ液（組成：クエン酸ナトリウム２６．３ｇ／Ｌ、クエン酸３．２７ｇ／Ｌ、グルコース２３．２０ｇ／Ｌ、リン酸二水素ナトリウム二水和物２．５１ｇ／Ｌ）を加えて調製した全血４５６ｍＬを遠心分離した後、血漿及びバフィーコートを除去し、赤血球保存液として９５ｍＬのＭＡＰ液（組成：クエン酸ナトリウム１．５０ｇ／Ｌ、クエン酸０．２０ｇ／Ｌ、グルコース７．２１ｇ／Ｌ、リン酸二水素ナトリウム二水和物０．９４ｇ／Ｌ、塩化ナトリウム４．９７ｇ／Ｌ、アデニン０．１４ｇ／Ｌ、マンニトール１４．５７ｇ／Ｌ）を加えた濃厚赤血球製剤（ヘマトクリットは約６４％、血漿タンパク濃度は約４ｇ／Ｌ）を調製し、４℃で１０日間保存した。次に上記の濃厚赤血球製剤に含まれる微小凝集物を除去するために、有効濾過断面積が６７ｍｍ×６７ｍｍの容器内に、血液の導入口側から導出口側に向かって、平均繊維径が約３３μｍ不織布を厚み約１．２ｍｍ、平均繊維径が約１２μｍの不織布を厚み約２．３ｍｍで配置し、充填密度を約０．２５ｇ／ｃｍ3としたフィルターを用いて濾過した。
微小凝集物を除去した濃厚赤血球製剤３２５ｇを２４℃の室温になるまで放置し、ＨＧＡ−５をコーティングしたフィルターを用い、落差１ｍで濾過した。濾過を開始するにあたり、フィルターを、血液回路を介して濃厚赤血球製剤が入っている血液バッグに接続後、血液バッグを手でつかんで加圧し、強制的にフィルター内に血液を満たした。かくして、フィルター内に血液が満たされた後、血液バッグ内に血液がなくなるまで濾過を行い、濾過した血液を回収した。この時の濾過時間は、フィルターの導出口より血液が流出し始めた時から血液バッグ内の血液がなくなるまでとした。
濾過前の濃厚赤血球製剤（以下、濾過前液と言う）、及び回収された濃厚赤血球製剤（以下、回収液と言う）の白血球濃度と、濾過前液の体積及び回収液の体積を測定し、以下の式（II）に従って白血球除去能を求めた。
白血球除去能＝−Ｌｏｇ｛（回収液中の白血球濃度×回収液体積）／（濾過前液中の白血球濃度×濾過前液体積）｝    （II）
なお、濾過前液及び回収液の体積は、それぞれの重量を血液製剤の比重（１．０７５）で割った値とした。濾過前液の白血球濃度は、チュルク液によって１０倍希釈し、ビュルケルチュルク型の血球計算盤に注入して、光学顕微鏡を用いて白血球数をカウントすることによって測定した。また、回収液の白血球濃度の測定は、以下に示す方法によって行った。回収液を、リューコプレート液（ＳＯＢＩＯＤＡ社製）にて５倍希釈した。希釈液をよく混和した後、室温にて６〜１０分間放置した。これを、２，７５０×ｇで６分間遠心し、上清を除去して液量を１．０２ｇに調整した。この試料液をよく混和した後、ナジェット型の血球計算盤に注入し、光学顕微鏡を用いて白血球数をカウントすることによって白血球濃度を測定した。
以上の結果、濾過時間は１０．４分、白血球除去能は４．４５であった。また、血液濾過後のフィルター材を生理食塩水で充分に洗浄した後、０．２％のグルタルアルデヒドで固定し、さらに凍結乾燥させた。このような前処理を施した、血液を濾過した後のフィルター材を走査型電子顕微鏡で観察したところ、赤血球の付着はほとんど見られなかった。
実施例２
実施例１と同様の合成方法によって、ＧＡ成分を約２５ｍｏｌ％含有するポリマー（以下、ＨＧＡ−２５と言う）を得、実施例１と同様の方法でフィルターにコーティングした以外は全て実施例１と同様に操作を行った。フィルター材表面への親水性塩基性基の平均導入密度は７．３μｅｑ／ｍ2であり、血液を濾過するのに要した時間は１０．２分、白血球除去能は５．２４であった。また、血液濾過後のフィルター材にはほとんど赤血球が付着していなかった。
実施例３
実施例１と同様の合成方法によって、ＧＡ成分を約４０ｍｏｌ％含有するポリマー（以下、ＨＧＡ−４０と言う）を得、実施例１と同様の方法でフィルターにコーティングした以外は実施例１と同様に操作を行った。フィルター材表面への親水性塩基性基の平均導入密度は１０．６μｅｑ／ｍ2であり、血液を濾過するのに要した時間は１０．９分、白血球除去能は５．１２であった。また、血液濾過後のフィルター材にはほとんど赤血球が付着していなかった。
実施例４
実施例１と同様の合成方法によって、ＧＡ成分を約７０ｍｏｌ％含有するポリマー（以下、ＨＧＡ−７０と言う）を得、実施例１と同様の方法でフィルターにコーティングした以外は実施例１と同様に操作を行った。フィルター材表面への親水性塩基性基の平均導入密度は１５．４μｅｑ／ｍ2であり、血液を濾過するのに要した時間は１１．５分、白血球除去能は４．９３であった。また、血液濾過後のフィルター材にはほとんど赤血球が付着していなかった。
比較例１
実施例１と同様の重合方法によって、Ｎ，Ｎ−ジエチルアミノエチルメタクリレート（以下、ＤＥと言う）とＨＥＭＡとからなるポリマーを合成した。得られたポリマー中のＤＥ含量は約５ｍｏｌ％であり（以下、このポリマーをＨＤＥ−５と言う）、このポリマーを実施例１と同様の方法でフィルターにコーティングした以外は実施例１と同様に操作を行った。フィルター材表面への塩基性基（ジエチルアミノ基）の平均導入密度は１．８μｅｑ／ｍ2であり、血液を濾過するのに要した時間は１１．３分、白血球除去能は３．４１であった。また、血液濾過後のフィルター材にはほとんど赤血球が付着していなかった。
比較例２
比較例１と同様の重合方法によって、ＤＥを約２５ｍｏｌ％含有するポリマー（以下、ＨＤＥ−２５と言う）を得、実施例１と同様の方法でフィルターにコーティングした以外は実施例１と同様に操作を行った。フィルター材表面への塩基性基の平均導入密度は８．１μｅｑ／ｍ2であり、血液を濾過するのに要した時間は３５．７分、白血球除去能は２．８４であった。また、血液濾過後のフィルター材に赤血球が付着している様子が観察された。
比較例３
比較例１と同様の重合方法によって、ＤＥを約４０ｍｏｌ％含有するポリマー（以下、ＨＤＥ−４０と言う）を得、実施例１と同様の方法でフィルターにコーティングした以外は実施例１と同様に操作を行った。フィルター材表面への塩基性基の平均導入密度は１２．３μｅｑ／ｍ2であり、血液を濾過するのに要した時間は６２．３分、白血球除去能は２．９０であった。また、血液濾過後のフィルター材に多量の赤血球が付着している様子が観察された。
比較例４
実施例１と同様の重合方法によって、Ｎ，Ｎ−ジエチルアミノ−２−ヒドロキシプロピルメタクリレート（以下、ＤＰと言う）とＨＥＭＡからなるポリマーを合成した。得られたポリマー中のＤＰ含量は約４０ｍｏｌ％であり（以下、このポリマーをＨＤＰ−４０と言う）、このポリマーを実施例１と同様の方法でコーティングする以外は実施例１と同様に操作を行った。フィルター材の表面に親水性部分を末端に有さない親水性塩基性基を１２．０μｅｑ／ｍ2の平均導入密度で導入した。血液を濾過するのに要した時間は５４．５分、白血球除去能は２．７３であった。また、血液濾過後のフィルター材に多量の赤血球が付着している様子が観察された。
比較例５
ポリマーをコーティングしていない以外は実施例１と同様のフィルターを用い、実施例１と同様の操作で濃厚赤血球製剤を濾過した。その結果、血液の濾過時間は１２．２分、白血球除去能は３．２３であった。血液濾過後のフィルター材にはほとんど赤血球が付着していなかった。
実施例１〜４及び比較例１〜５の結果を表１にまとめて示す。
0004271265.tif 000003
実施例５
実施例１のＧＡの合成と同様の方法によって、グリシジルメタクリレートとＮ−メチル−Ｎ−ヒドロキシエチルアミンより、Ｎ−メチル−Ｎ−ヒドロキシエチルアミノ−２−ヒドロキシプロピルメタクリレート（以下、ＧＭと言う）を合成した。
実施例１と同様の重合方法によって、ＧＭとＨＥＭＡからなるポリマーを合成した。得られたポリマー中のＧＭ含量は約２５ｍｏｌ％であり（以下、このポリマーをＨＧＭＡ−２５と言う）、このポリマーを実施例１と同様の方法でフィルターにコーティングした以外は実施例１と同様に操作を行った。フィルター材表面への親水性塩基性基（Ｎ−メチル−Ｎ−ヒドロキシエチルアミノ基）の平均導入密度は７．７μｅｑ／ｍ2であり、血液を濾過するのに要した時間は１１．８分、白血球除去能は４．５４であった。また、血液濾過後のフィルター材にはほとんど赤血球が付着していなかった。
実施例６
実施例１と同様の重合方法によって、ＧＡとＨＥＭＡとメチルメタクリレート（以下、ＭＭＡと言う）からなるポリマーを合成した。得られたポリマーは、酸塩基滴定、核磁気共鳴スペクトル（ＮＭＲ）及び元素分析によってＧＡを約２０ｍｏｌ％、ＨＥＭＡとＭＭＡをそれぞれ約４０ｍｏｌ％含有していた（以下、このポリマーをＨＭＧＡ−２０と言う）。このポリマーを実施例１と同様の方法でフィルターにコーティングした以外は実施例１と同様に操作を行った。フィルター材表面への親水性塩基性基の平均導入密度は６．５μｅｑ／ｍ2であり、血液を濾過するのに要した時間は１３．４分、白血球除去能は４．８７であった。また、血液濾過後のフィルター材にはほとんど赤血球が付着していなかった。
実施例７
トリエチレングリコールモノメチルエーテルを０．１ｍｏｌ／Ｌの濃度となるように調整したピリジン溶液に塩化チオニルを０．１３ｍｏｌ／Ｌの濃度となるように冷却しながら徐々に添加した後、室温で約１時間攪拌した。冷却しながら水、希硫酸を加え、過剰の塩化チオニルを分解した後、反応生成物をクロロホルムで抽出した。抽出液を飽和炭酸水素ナトリウム水溶液で洗浄した後、減圧蒸留することで末端のヒドロキシル基が塩素化した化合物を合成した。Ｎ−メチルアリルアミン（０．１ｍｏｌ）を５０ｍＬの無水エタノールに溶かし、冷却した後、上記塩素化した化合物（０．１ｍｏｌ）を加え、３０分間かき混ぜることによって、親水性部分であるエチレンオキシド鎖と塩基性部分であるアミノ基を有する重合性モノマー（以下、ＥＡと言う）を合成した。
0004271265.tif 000004
実施例１と同様の重合方法によって、ＥＡとＨＥＭＡからなるポリマーを合成した。得られたポリマー中のＥＡ含量は約２５ｍｏｌ％であり（以下、このポリマーをＨＥＡ−２５と言う）、このポリマーを実施例１と同様の方法でフィルターにコーティングした以外は実施例１と同様に操作を行った。フィルター材表面への親水性塩基性基の平均導入密度は６．３μｅｑ／ｍ2であり、血液を濾過するのに要した時間は１２．１分、白血球除去能は４．０７であった。また、血液濾過後のフィルター材にはほとんど赤血球が付着していなかった。
実施例８
平均繊維径が１．２μｍのポリエステル不織布（５ｇ）を、６ｍＬのメタクリル酸を含む第３ブチルアルコールの１０％水溶液（３００ｍＬ）に浸漬した。この試料液に約１ｋＧｙのγ線を照射することによってメタクリル酸を不織布表面にグラフト重合させた。γ線を照射した不織布を室温下、メタノールで１０分間振とう洗浄し、さらに４０℃の温水で２時間振とう洗浄した。４０℃で１６時間真空乾燥させた後、トリエタノールアミンを０．０２ｍｏｌ／Ｌの濃度で含むクロロホルム液にグラフト重合させた不織布を浸漬し、さらに硫酸を添加して６時間、還流加熱した。このような操作によって、不織布表面のカルボキシル基とトリエタノールアミンのヒドロキシル基との間でエステル化を起こさせ、親水性塩基性基（ビス（ヒドロキシエチル）アミノ基）を表面に有する白血球除去フィルター材を作製した。フィルター材表面への親水性塩基性基の導入密度は６．９μｅｑ／ｍ2であった。
得られたフィルター材を有効濾過断面積が６７ｍｍ×６７ｍｍの容器に、厚みが３．０ｍｍ、充填密度が０．２０ｇ／ｃｍ3となるように充填した。その上層にグラフト重合していない、平均繊維径が１．８μｍの不織布を厚み１．５ｍｍで充填したフィルター装置を作製した。
実施例１と同様の操作でこのフィルター装置を用いて濃厚赤血球製剤を濾過したところ、血液を濾過するのに要した時間は１２．３分、白血球除去能は４．３９であった。また、血液濾過後のフィルター材にはほとんど赤血球が付着していなかった
実施例９
実施例１と同様の、平均繊維径が１．８μｍと１．２μｍのポリエステル製不織布を、有効濾過断面積が６７ｍｍ×６７ｍｍの容器に、充填密度が０．２４ｇ／ｃｍ3となるように充填した。平均繊維径が１．８μｍの不織布を血液の導入口側に、厚み０．５ｍｍで配置し、その下層に平均繊維径が１．２μｍの不織布を厚み４．７ｍｍで配置した。ＨＧＡ−２５ポリマーの０．５重量％エタノール液をこの容器に充填し、１分間静置した。その後窒素ガスによって余分な液を吹き飛ばし、さらに４５℃で１６時間真空乾燥させることによってフィルター装置を作製した。このようにして作製したフィルター装置内の白血球除去フィルター材は、その表面に１６．８μｅｑ／ｍ2の平均導入密度で親水性塩基性基を有していた。
採血後１６時間、室温で保存したＣＰＤ添加ヒト新鮮全血（ヘマトクリット３９％）に含まれる微小凝集物を実施例１と同様の操作で除去した。その後、作製したフィルター装置を用いて、ヒト全血５１５ｇを落差０．７ｍで濾過した。濾過を開始する直前のＣＰＤ添加ヒト新鮮全血の温度は２５℃であった。血液の濾過時間及び白血球除去能の測定の他に、活性化補体としてＣ３ａの濃度と血液凝固因子である第VIII因子の量を測定した。
以上の結果、濾過時間は１９．６分、白血球除去能は４．１８であった。また、回収液中のＣ３ａの濃度及び第VIII因子の量は濾過前液と差が見られなかった。
比較例６
実施例９と同様のフィルター装置をＨＤＥ−２５ポリマーの０．５重量％エタノール溶液でコーティングし、実施例９と同様の方法によってＣＰＤ添加ヒト新鮮全血を濾過した。フィルター材表面への塩基性基の平均導入密度は１８．６μｅｑ／ｍ2であった。
以上の結果、濾過時間は２４．５分、白血球除去能は３．７３であった。また、濾過前液に対する回収液中のＣ３ａの濃度は約２倍に上昇しており、第VIII因子の量は約３０％減少していた。
【図１】
0004271265.tif 000006
【図２】
0004271265.tif 000007